(57)【特許請求の範囲】
【請求項１】
表面に誘電体被膜が設けられた陽極体上に導電性高分子層を形成する工程を含む、固体電解コンデンサの製造方法であって、
前記導電性高分子層を形成する工程は、
前記陽極体に、チオフェンまたはその誘導体を含む前駆体モノマーと、芳香族スルホン酸金属塩を含む酸化剤と、アルコールと、γ−ブチロラクトンとを含浸させる工程と、
前記含浸させる工程の後に、前記陽極体を加熱する工程と、を含み、
前記アルコールは、メチルアルコール、エチルアルコール、ｎ−プロピルアルコール、イソプロピルアルコール、ｎ−ブチルアルコールおよびイソブチルアルコールから選ばれる１以上である、固体電解コンデンサの製造方法。
【請求項２】
前記含浸させる工程は、
前記前駆体モノマーを含む第１液に前記陽極体を浸漬する工程と、
前記酸化剤と前記アルコールと前記γ−ブチロラクトンとを含む第２液に前記陽極体を浸漬する工程と、を含む、請求項１に記載の固体電解コンデンサの製造方法。
【請求項３】
前記含浸させる工程は、
前記前駆体モノマーと前記酸化剤と前記アルコールと前記γ−ブチロラクトンとを含む重合液に、前記陽極体を浸漬する工程を含む、請求項１に記載の固体電解コンデンサの製造方法。
【請求項４】
前記アルコールおよび前記γ−ブチロラクトンからなる混合溶媒における前記γ−ブチロラクトンの混合率が２％以上９０％以下である、請求項１から３のいずれかに記載の固体電解コンデンサの製造方法。
【請求項５】
前記加熱する工程において、前記陽極体をγ−ブチロラクトンの沸点以上の温度で加熱する、請求項１から４のいずれかに記載の固体電解コンデンサの製造方法。
【発明の詳細な説明】
【技術分野】
【０００１】
本発明は、固体電解コンデンサの製造方法に関する。
【背景技術】
【０００２】
近年、電解質として、ポリピロール、ポリチオフェン、ポリフラン、ポリアニリンなどを基本骨格とする導電性高分子層を有する固体電コンデンサが広く知られている。導電性高分子層の電気伝導性は高く、等価直列抵抗（以下、「ＥＳＲ」という。）の低い固体電解コンデンサを作製することができる。このような導電性高分子の形成方法として、一般的に、化学重合法や電解重合法が用いられている。
【０００３】
化学重合法とは、たとえば、導電性高分子層の前駆体モノマーと酸化剤とを反応させて、誘電体被膜上に導電性高分子層を形成させる方法である。また、電解重合法とは、誘電体被膜が設けられた陽極体を前駆体モノマーを含む電解液に浸漬させ、アノードで生じる酸化反応を利用して、誘電体被膜上に導電性高分子層を形成する方法である。
【０００４】
一般的に、化学重合法によって形成される導電性高分子層よりも、電解重合によって形成される導電性高分子層のほうが、その構造が緻密で均一であるという特徴がある。しかしながら、誘電体被膜が絶縁性であるために、電解重合によって直接誘電体被膜上に導電性高分子層を形成するのは困難であり、その工程が複雑となる傾向にある。このため、化学重合法によって、緻密で均一な導電性高分子層を形成するための開発が進められている。
【０００５】
たとえば、特許文献１には、陽極電極箔と陰極電極箔とをセパレータを介して巻回したコンデンサ素子に高濃度の酸化剤を含浸させることによって、導電性高分子層を均一化および緻密化する技術が記載されている。また、特許文献２には、２価または３価のアルコールからなる溶媒中で酸化剤を用いて前駆体モノマーを重合させることで、重合度の高い導電性高分子層を形成する技術が記載されている。また、特許文献３には、１価のアルコールとエチレングリコールとからなる溶媒中で化学重合を用いて導電性高分子層を形成する技術が開示されている。
【先行技術文献】
【特許文献】
【０００６】
【特許文献１】特開２００１−２３７１４７号公報
【特許文献２】特開平９−３２０９００号公報
【特許文献３】特開２０１０−８７１８３号公報
【発明の概要】
【発明が解決しようとする課題】
【０００７】
しかしながら、本発明者が、上記特許文献１〜３に開示される技術で形成された導電性高分子層について検討したところ、陽極体が発揮し得る静電容量を十分に引き出すことができてないことが分かった。すなわち、導電性高分子層を用いた固体電解コンデンサは、未だその性能を十分に発揮できてないない。
【０００８】
上記事情に鑑みて、本発明は、静電容量の高い固体電解コンデンサの製造方法を提供することを目的とする。
【課題を解決するための手段】
【０００９】
本発明の第１の態様は、表面に誘電体被膜が設けられた陽極体上に導電性高分子層を形成する工程を含む、固体電解コンデンサの製造方法であって、導電性高分子層を形成する工程は、陽極体に、チオフェンまたはその誘導体を含む前駆体モノマーと、芳香族スルホン酸金属塩を含む酸化剤と、アルコールと、γ−ブチロラクトンとを含浸させる工程と、該含浸させる工程の後に、陽極体を加熱する工程と、を含み、アルコールは、メチルアルコール、エチルアルコール、ｎ−プロピルアルコール、イソプロピルアルコール、ｎ−ブチルアルコールおよびイソブチルアルコールから選ばれる１以上である、固体電解コンデンサの製造方法である。
【００１０】
上記固体電解コンデンサの製造方法において、上記含浸させる工程は、前駆体モノマーを含む第１液に陽極体を浸漬する工程と、酸化剤とアルコールとγ−ブチロラクトンとを含む第２液に陽極体を浸漬する工程と、を含むことが好ましい。
【００１１】
上記固体電解コンデンサの製造方法において、上記含浸させる工程は、前駆体モノマーと酸化剤とアルコールとγ−ブチロラクトンと含む重合液に、陽極体を浸漬する工程を含むことが好ましい。
【００１２】
上記固体電解コンデンサの製造方法において、アルコールおよびγ−ブチロラクトンからなる混合溶媒におけるγ−ブチロラクトンの混合率が２％以上９０％以下であることが好ましい。
【００１４】
上記固体電解コンデンサの製造方法において、上記加熱する工程において、陽極体をγ−ブチロラクトンの沸点以上の温度で加熱することが好ましい。
【００１８】
本発明によれば、静電容量の高い固体電解コンデンサの製造方法を提供することができる。
【００１９】
本明細書において、固体化率とは、誘電体被膜が形成された陽極体の電解液中での静電容量（Ａ）に対する、誘電体被膜上に導電性高分子層が形成された陽極体の静電容量（Ｂ）の割合（Ｂ／Ａ（％））を示す。
【００２０】
ここで、誘電体被膜が形成された陽極体が電解液中に存在する場合、誘電体被膜の表面全域に均一に電解液が接触することになるため、測定される静電容量（Ａ）は、間接的に、誘電体被膜の表面全域に導電性高分子層が形成された場合の陽極体の静電容量を示す。また、上記静電容量（Ｂ）は、導電性高分子層による誘電体被膜の被覆領域が多いほど高くなる値であり、導電性高分子層が誘電体被膜の表面全域を被覆した場合には、上記静電容量（Ａ）と一致することになる。
【００２１】
したがって、静電容量（Ｂ）を静電容量（Ａ）で割った数値（Ｂ／Ａ）の百分率（％）の値は、間接的に、導電性高分子層の誘電体被膜の被覆率を示すことになる。たとえば、この値が１００に近いほど、導電性高分子層を誘電体被膜上に均一に形成することができており、陽極体が発揮し得る静電容量を十分に引き出すことができていることになる。
【００２２】
また、本明細書において、混合溶媒におけるγ−ブチロラクトンの混合率とは、混合溶媒の重量に対するγ−ブチロラクトンの重量の割合（％）を示す。
【図面の簡単な説明】
【００２３】
【図１】実施の形態１の固体電解コンデンサの模式的な断面図である。
【図２】実施の形態１のコンデンサ素子の構成を説明するための概略図である。
【図３】実施の形態１のコンデンサ素子における陽極体とセパレータの間の構成を示す模式的な断面図である。
【図４】実施の形態１の固体電解コンデンサの製造方法のフローチャートである。
【図５】実施の形態２の固体電解コンデンサの模式的な断面図である。
【発明を実施するための形態】
【００２４】
本発明者は、従来の固体電解コンデンサでは導電性高分子層の固体化率が低く、誘電体被膜上に導電性高分子層が形成されていない部位が多く存在するために、陽極体が発揮し得る静電容量を十分に引き出すことができていないことを知見した。
【００２５】
そして、本発明者は、検討を重ねることによって、従来の溶媒を用いて陽極体上に導電性高分子層を形成した場合、前駆体モノマーや酸化剤が陽極体の凹部の奥にまで浸透し難いために、凹部内での導電性高分子層の形成を均一に行うことができていないことを知見した。そして、本発明者は、更に検討を重ねることによって、溶媒の粘度、蒸散性、溶解度などが導電性高分子層の固体化率に影響していることを突き止めた。そこで、本発明者は上記知見に基づいてさらに検討を進め、本発明の完成に到った。
【００２６】
以下、図面を参照しながら、本発明に係る固体電解コンデンサの実施の形態を説明する。以下の実施の形態は一例であり、本発明の範囲内で種々の実施の形態での実施が可能である。なお、本発明の図面において、同一の参照符号は、同一部分または相当部分を表わすものとする。
【００２７】
＜実施の形態１＞
≪固体電解コンデンサ≫
まず、図１〜図３を用いて、実施の形態１の固体電解コンデンサの構成について説明する。図１は、実施の形態１の固体電解コンデンサの模式的な断面図であり、図２は、実施の形態１のコンデンサ素子の構成を説明するための概略図であり、図３は、実施の形態１のコンデンサ素子における陽極体とセパレータの間の構成を示す模式的な断面図である。
【００２８】
図１において、固体電解コンデンサは、コンデンサ素子１０と、有底ケース１１と、封止部材１２と、座板１３と、リード線１４Ａ，１４Ｂと、リードタブ１５Ａ，１５Ｂとを備える。
【００２９】
コンデンサ素子１０にはリードタブ１５Ａ，１５Ｂが接続され、リードタブ１５Ａ，１５Ｂのそれぞれにはリード線１４Ａ，１４Ｂが電気的に接続されている。このコンデンサ素子１０は、上面に開口端を有する有底ケース１１に収納されており、リード線１４Ａ，１４Ｂが貫通するように形成された封止部材１２がコンデンサ素子１０の上面に配置されることによって、有底ケース１１内に封止されている。また、有底ケース１１の開口端近傍は、横絞りされてカール加工されており、加工されたカール部分には座板１３が配置されている。
【００３０】
コンデンサ素子１０は、図２に示すように、リードタブ１５Ａと接続した陽極体２１と、リードタブ１５Ｂと接続した陰極体２２と、セパレータ２３とを備える。陽極体２１および陰極体２２は、セパレータ２３を介して一体的に巻回されており、巻回された巻回体の最外周は、巻止めテープ２４により止められる。なお、図２では、巻回体の最外周を止める前の状態を示している。
【００３１】
陽極体２１の表面には、図３に示すように、複数の凹部が存在している。凹部を有する陽極体２１上に誘電体被膜３１が設けられており、誘電体被膜３１とセパレータ２３との間には導電性高分子層３２が設けられている。また、導電性高分子層３２の固体化率は、８３％以上である。
【００３２】
≪固体電解コンデンサの製造方法≫
以下、図２〜図４を参照して、実施の形態１の固体電解コンデンサの製造方法の一例について説明する。
【００３３】
（陽極体を準備する工程）
まず、図４のステップＳ１において、誘電体被膜３１が設けられた陽極体２１を準備する。陽極体２１としては、金属箔を用いることができる。
【００３４】
具体的には、まず、所定の大きさに切断された金属箔の表面を粗面化する。金属の種類は特に限定されないが、誘電体被膜３１の形成が容易である点からは、アルミニウム、タンタル、ニオブなどの弁作用金属を用いることが好ましい。また、粗面化とは、金属箔の表面に複数の凹部を存在させることをいい、たとえば、金属箔をエッチング処理することによって、金属箔の表面に複数の凹部を形成することができる。
【００３５】
次に、粗面化された陽極体２１の表面に誘電体被膜３１を形成する。誘電体被膜３１の形成方法は特に限定されないが、たとえば、陽極体２１が弁作用金属からなる場合には、陽極体２１を化成処理することによって、陽極体２１の表面に誘電体被膜３１を形成することができる。化成処理は、たとえば、陽極体２１をアジピン酸アンモニウム溶液などの化成液に浸漬して熱処理する。また、陽極体２１を化成液に浸漬して電圧を印加してもよい。
【００３６】
上記ステップＳ１により、図３に示すように、表面に凹部を有する陽極体２１上に誘電体被膜３１が形成される。なお、通常、量産性の観点から、大判の弁作用金属箔に対して粗面化処理および化成処理が行なわれる。したがって、この場合には、処理後の金属箔を所望の大きさに裁断することによって、陽極体２１を準備することができる。
【００３７】
（巻回体の作製）
次に、上記陽極体２１を用いて巻回体を作製する。巻回体とは、コンデンサ素子１０の半製品であり、図２に示すコンデンサ素子１０において、陽極体２１とセパレータ２３との間に、導電性高分子層３２が形成されていないものをいう。
【００３８】
具体的には、まず、陽極体２１と陰極体２２とを、セパレータ２３を介して巻回する。このとき、リードタブ１５Ａ，１５Ｂを巻き込みながら巻回することにより、図２に示すように、リードタブ１５Ａ，１５Ｂを巻回体中に立設させることができる。
【００３９】
陰極体２２は、たとえば、陽極体２１と同程度の大きさに切断された金属箔からなる。金属の種類は特に限定されず、たとえば、アルミニウム、タンタル、ニオブなどの弁作用金属を用いることができる。また、陰極体２２の表面に対し、陽極体２１と同様に化成処理を行ってもよい。なお、陽極体２１および陰極体２２は、それぞれ１枚ずつでもよく、複数枚であってもよい。
【００４０】
セパレータ２３の材料は特に限定されず、たとえば、合成セルロース、ポリエチレンテレフタレート、ビニロン、アラミド繊維を主成分とする不織布等を用いることができる。
【００４１】
また、リードタブ１５Ａ，１５Ｂの材料も特に限定されず、電気を通すことができる材料であればよい。リードタブ１５Ａ，１５Ｂの各々に接続されるリード線１４Ａ，１４Ｂの材料についても、特に限定されず、電気を通すことができる材料であればよい。
【００４２】
次に、巻回された陽極体２１、陰極体２２およびセパレータ２３のうち、最外層に位置する陰極体２２の外側表面に、巻止めテープ２４を配置し、陰極体２２の端部を巻止めテープ２４で止めることによって、巻回体を作製する。なお、陽極体２１を大判の金属箔を裁断することによって準備した場合には、陽極体２１の裁断面に誘電体被膜を設けるために、巻回体に対し、さらに化成処理を行ってもよい。
【００４３】
（前駆体モノマーおよび酸化剤を含浸させる工程）
次に、図２に戻り、ステップＳ２において、陽極体２１に前駆体モノマーおよび酸化剤を含浸させる。
【００４４】
前駆体モノマーは、重合することによって、ポリピロール、ポリチオフェン、ポリフラン、またはポリアニリンとなる化合物である。なお、本明細書において、ポリピロール、ポリチオフェン、ポリフラン、およびポリアニリンは、それぞれ、ポリピロール、ポリチオフェン、ポリフラン、およびポリアニリンを基本骨格とする高分子を示している。したがって、ポリピロール、ポリチオフェン、ポリフラン、およびポリアニリンには、それぞれの誘導体も含まれ得る。前駆体モノマーは、前駆体モノマーのみで液体状であるものが好ましく、特に、ポリチオフェンの前駆体モノマーの１つである３，４−エチレンジオキシチオフェンが好ましい。この場合、特に導電性の高い導電性高分子層３２を形成することができる。
【００４５】
酸化剤は、前駆体モノマーを重合させることができればよく、たとえば、硫酸、過酸化水素、鉄（ＩＩＩ）、銅（ＩＩ）、クロム（ＶＩ）、セリウム（ＩＶ）、マンガン（ＶＩＩ）、亜鉛（ＩＩ）などを用いることができる。特に、これらの金属と塩を構成した芳香族スルホン酸金属塩を用いることが好ましい。芳香族スルホン酸金属塩としては、たとえば、ナフタレンスルホン酸金属塩、テトラリンスルホン酸金属塩、アルキルベンゼンスルホン酸金属塩およびアルコキシベンゼンスルホン酸金属塩を用いることができる。
【００４６】
上記芳香族スルホン酸金属塩は、酸化剤としての機能に加え、ドーパントとしての機能を有するため、別途ドーパントを用いる必要がない。また、芳香族スルホン酸金属塩の酸化剤としての機能およびドーパントしての機能は高いため、より質の高い導電性高分子層３２を形成することができる。特に、高分子に対して高い導電性を付与でき、さらに耐熱性を付与できるｐ−トルエンスルホン酸第二鉄を用いることが好ましい。
【００４７】
陽極体２１に前駆体モノマーおよび酸化剤を含浸させる方法の例を、以下（１）および（２）で説明する。
【００４８】
（１）第１液および第２液のそれぞれに陽極体を浸漬させる方法
本方法では、前駆体モノマーを含有する第１液と、酸化剤を含有する第２液とを用いる。すなわち、巻回体を第１液に浸漬した後に第２液に浸漬して、陽極体２１に前駆体モノマーおよび酸化剤を含浸させる方法である。または、巻回体を第２液に浸漬した後に第１液に浸漬して、陽極体２１に前駆体モノマーおよび酸化剤を含浸させる方法である。
【００４９】
第１液について、前駆体モノマー自体が液体状である場合には、前駆体モノマー自体を第１液とすることができる。また、第１液の溶媒として、たとえば、メチルアルコール、エチルアルコール、ｎ−プロピルアルコール、イソプロピルアルコール、ｎ−ブチルアルコール、イソブチルアルコールなどを用いることができる。特に、第２液の溶媒と同様の溶媒を用いることが好ましい。
【００５０】
第２液について、第２液の溶媒は、γ−ブチロラクトンおよびアルコールとからなる混合溶媒であり、酸化剤を溶解させることができる。アルコールは、１価のアルコール、２価のアルコールまたは３価のアルコールのいずれでもよい。中でも、１価のアルコールを用いることが好ましく、この場合、第２液の蒸散性を好適に保つことができる。好ましい１価のアルコールとしては、メチルアルコール、エチルアルコール、ｎ−プロピルアルコール、イソプロピルアルコール、ｎ−ブチルアルコール、イソブチルアルコールなどが挙げられる。
【００５１】
たとえば、第２液の溶媒がアルコールのみからなり、γ−ブチロラクトンを含まない場合には、溶媒の蒸散性が高いために、溶媒が陽極体２１の凹部の奥にまで浸透する前に蒸散する。このため、第２液の溶媒がアルコールのみからなる場合には、陽極体２１の凹部の奥にまで酸化剤および前駆体モノマーを運ぶことができない。したがって、凹部の奥に導電性高分子層３２を形成することができず、結果的に、固体電解コンデンサの固体化率が低下し、静電容量が低下してしまう。
【００５２】
一方、溶媒がγ−ブチロラクトンのみからなり、アルコールを含まない場合には、酸化剤が溶媒に溶解されにくいために、陽極体２１の凹部の奥にまで酸化剤を浸透させることができない。このため、凹部の奥に導電性高分子層３２を形成することができず、結果的に、固体電解コンデンサの固体化率が低下し、静電容量が低下してしまう。
【００５３】
これに対し、第２液の溶媒がγ−ブチロラクトンおよびアルコールとからなる混合溶媒である場合には、アルコールの存在によって酸化剤を溶解させることができ、γ−ブチロラクトンの存在によって、混合溶媒が陽極体２１の表面で蒸散するのを抑制することができる。また、混合溶媒の粘度は十分に低いため、混合溶媒は酸化剤および前駆体モノマーを陽極体２１の凹部の奥にまで素早く移動させることができる。したがって、酸化剤および前駆体モノマーが陽極体２１の凹部の奥にまで浸透することができるため、該凹部の奥にまで導電性高分子層３２を均一に形成することができる。これにより、導電性高分子層３２の固体化率を向上させることができ、もって固体電解コンデンサの静電容量を向上させることができる。なお、混合溶媒にわずかに他の溶媒が混入していたとしても、混合溶媒の性質が変化しない程度であれば問題ない。
【００５４】
第２液中での酸化剤の濃度は特に制限されないが、たとえば、３５重量％以上７０重量％以下にすることが好ましい。この場合、十分な酸化剤を第２液中に含むことができ、また、酸化剤を第２液中に十分に溶解させることができる。
【００５５】
ステップＳ２において、巻回体を第１液に浸漬した後、該巻回体を第２液に浸漬した場合、陽極体２１の凹部に前駆体モノマーを浸透させた後に、該陽極体２１に第２液を浸透させることができる。この場合、陽極体２１の凹部にすでに浸透している前駆体モノマーを、第２溶媒によって酸化剤とともに凹部の奥にまで移動させることができる。
【００５６】
また、ステップＳ２において、巻回体を第２液に浸漬した後、該巻回体を第１液に浸漬した場合、陽極体２１の凹部の奥にまで第２液を浸透させた後に、該陽極体２１に前駆体モノマーを浸漬させることができる。この場合、陽極体２１の凹部内に第２液がすでに浸透していることにより、前駆体モノマーの凹部の奥への移動が容易となる。
【００５７】
（２）酸化剤、前駆体モノマーおよび混合溶媒を含む重合液に陽極体を浸漬させる方法
本方法では、上記酸化剤、上記前駆体モノマー、および上記混合溶媒を含む重合液を用いる。すなわち、巻回体を重合液に浸漬して、陽極体２１に前駆体モノマーおよび酸化剤を含浸させる方法である。
【００５８】
重合液に巻回体を浸漬させることにより、陽極体２１の凹部の奥にまで、前駆体モノマーおよび酸化剤を浸透させることができる。これは、重合液の溶媒として、γ−ブチロラクトンおよびアルコールからなる混合溶媒を用いることに起因し、その理由は上記（１）で述べたとおりであるので、その説明は繰り返さない。
【００５９】
（前駆体モノマーを重合させて導電性高分子層を形成する工程）
次に、図４のステップＳ３において、第１液、第２液、または重合液から巻回体を引き上げ、陽極体２１の表面に均一な導電性高分子層３２を形成させる（図３参照）。第１液、第２液、または重合液から巻回体を引上げた後、陽極体２１を加熱することによって、導電性高分子層３２をより均一に素早く形成することができる。また、陽極体２１をγ−ブチロラクトンの沸点以上の温度で加熱することにより、導電性高分子層３２中にγ−ブチロラクトンが残存するのを抑制することができる。なお、陽極体２１の加熱は、たとえば、巻回体を加熱炉に入れて加熱することによって可能である。
【００６０】
以上の工程により、陽極体２１とセパレータ２３との間に導電性高分子層３２が形成され、もって、コンデンサ素子１０が作製される。なお、上記ステップＳ２およびＳ３を繰り返してもよく、ステップＳ３の後に、電解重合によって導電性高分子層３２上にさらに導電性高分子層を形成してもよい。
【００６１】
（コンデンサ素子を封止する工程）
次に、図４のステップＳ４において、コンデンサ素子１０を封止する。
【００６２】
具体的には、まず、リード線１４Ａ，１４Ｂが有底ケース１１の開口する上面に位置するように、コンデンサ素子１０を有底ケース１１に収納する。有底ケース１１の材料としては、アルミニウム、ステンレス、銅、鉄、真鍮などの金属からなるケースを用いることができ、あるいはこれらの合金を用いてもよい。
【００６３】
次に、リード線１４Ａ，１４Ｂが貫通するように形成された封止部材１２を、コンデンサ素子１０の上方に配置して、コンデンサ素子１０を有底ケース１１内に封止する。封止部材１２は、絶縁性の物質であればよい。封止部材１２の材料として、たとえば、絶縁性の弾性体、なかでも耐熱性や密封性の比較的高い材料である、シリコンゴム、フッ素ゴム、エチレンプロピレンゴム、ハイパロンゴム、ブチルゴム、イソプレンゴムなどの絶縁ゴムを用いることができる。
【００６４】
次に、コンデンサ素子１０を封止する有底ケース１１の開口端近傍を、横絞り加工およびカール加工する。そして、加工されたカール部分に座板１３を配置することによって、図１に示す固体電解コンデンサを製造することができる。
【００６５】
上記の実施の形態１の製造方法によれば、γ−ブチロラクトンおよびアルコールからなる混合溶媒を用いることによって、陽極体２１の凹部の奥にまで、酸化剤および前駆体モノマーを浸透させることができる。これは、混合溶媒中のアルコールが酸化剤を溶解させることができること、混合溶媒中のγ−ブチロラクトンが陽極体２１の表面でのアルコールの蒸散を抑制することができること、また、混合溶媒の粘度が十分に低いことに起因すると考えられる。
【００６６】
したがって、上記の混合溶媒を用いることにより、陽極体２１上に均一に導電性高分子層３２を形成することができるため、導電性高分子層３２の固体化率が向上し、もって、固体電解コンデンサの静電容量を向上させることができる。特に、混合溶媒におけるγ−ブチロラクトンの混合率が２％以上９０％以下の場合に、固体化率を顕著に向上させることができる。また、固体電解コンデンサが大型の場合、たとえば、コンデンサ素子１０の直径が６．３ｍｍ以上の場合、上記の混合溶媒を用いることによって、より顕著に固体化率を向上させることができ、もって、固体電解コンデンサの静電容量を向上させることができる。
【００６７】
実施の形態１の製造方法によって製造された固体電解コンデンサは、導電性高分子層の固体化率が８３％以上であり、高い静電容量を有することができる。特に、混合溶媒におけるγ−ブチロラクトンの混合率が２％以上９０％以下とすることにより、固体化率が８４％以上、さらには８８％以上である固体電解コンデンサを製造することができる。なお、実施の形態１の固体電解コンデンサにおいて、たとえば、半製品である巻回体の静電容量（Ａ）と固体電解コンデンサの静電容量（Ｂ）を測定することによって、固体化率を算出することができる。
【００６８】
また、上記固体化率は、完成品の固体電解コンデンサからも算出することができる。すなわち、まず、固体電解コンデンサの静電容量（Ｂ）を測定する。次に、固体電解コンデンサを分解して誘電体被膜が形成された陽極体と陰極体とを取り出し、電解液中でそれぞれの静電容量を測定して、これらの結果から、陽極体と陰極体との合成容量を算出する。この合成容量は、巻回体の静電容量（Ａ）に相当するため、当該合成容量と固体電解コンデンサの静電容量（Ｂ）から固体化率を算出することができる。
【００６９】
また、固体電解コンデンサにおいて、導電性高分子層はポリチオフェンからなることが好ましい。この場合、導電性高分子層はより高い導電性を有することができる。また、ドーパントして、導電性高分子層中にｐ−トルエンスルホン酸イオンが含まれていることが好ましい。
【００７０】
＜実施の形態２＞
≪固体電解コンデンサ≫
図５に、実施の形態２の固体電解コンデンサの模式的な断面図を示す。図５において、固体電解コンデンサは、陽極リード５２が立設された陽極体５１と、陽極体５１上に設けられた誘電体被膜５３と、誘電体被膜５３上に設けられた導電性高分子層５４と、からなるコンデンサ素子５０を備える。固体電解コンデンサにおいて、導電性高分子層５４上にはカーボン層５５が設けられており、カーボン層５５上には銀ペイント層５６が設けられている。また、陽極リード５２には、陽極端子５７が接続されており、銀ペイント層５６には、導電性の接着剤からなる接着層５８を介して、陰極端子５９が接続されている。コンデンサ素子５０は外装樹脂６０によって封止されており、外装樹脂６０より露出する陽極端子５７および陰極端子５９のそれぞれの一端は、外装樹脂６０の表面に沿うように折り曲げられている。
【００７１】
陽極体５１の表面には、複数の凹部が存在しており、誘電体被膜５３上に形成された導電性高分子層３２の固体化率は、８３％以上である。
【００７２】
≪固体電解コンデンサの製造方法≫
以下、図４および図５を参照して、実施の形態２の固体電解コンデンサの製造方法の一例について説明する。
【００７３】
（陽極体を準備する工程）
まず、図４のステップＳ１において、誘電体被膜５３が設けられた陽極体５１を準備する。陽極体５１としては、金属の焼結体を用いることができる。
【００７４】
具体的には、まず、金属粉末を準備し、棒状体の陽極リード５２の長手方向の一端側を金属粉末に埋め込んだ状態で、当該粉末を所望の形状に成形する。次に、この成形体を焼結して、陽極リード５２の一端が埋設された多孔質構造の陽極体５１を形成する。陽極体５１の材料は特に限定されないが、誘電体被膜５３の形成が容易である点からは、アルミニウム、タンタル、ニオブなどの弁作用金属を用いることが好ましい。また、陽極リード５２の材料も特に限定されないが、陽極体５１と同様の観点から、弁作用金属を用いることが好ましい。
【００７５】
次に、陽極体５１の表面に誘電体被膜５３を形成する。誘電体被膜５３の形成方法は特に限定されず、たとえば、実施の形態１と同様に、陽極体５１を化成処理することによって、陽極体５１の表面に誘電体被膜５３を形成することができる。上記ステップＳ１により、表面に凹部を有する陽極体５１上に誘電体被膜５３が形成される。
【００７６】
（前駆体モノマーおよび酸化剤を含浸させる工程）
次に、図４のステップＳ２において、陽極体５１に前駆体モノマーおよび酸化剤を含浸させる。本工程において、上記の第１液および第２液を用いてもよく、上記の重合液を用いてもよいことは、実施の形態１と同様であり、各液の組成についても、実施の形態１と同様であるため、その説明は繰り返さない。
【００７７】
（前駆体モノマーを重合させて導電性高分子層を形成する工程）
次に、図４のステップＳ３において、第１液、第２液、または重合液から陽極体５１を引上げ、陽極体５１の表面に導電性高分子層５４を形成させる。陽極体５１には、その表面の凹部の奥にまで前駆体モノマーおよび酸化剤が浸透しているため、この工程によって、均一な導電性高分子層５４を形成することができる。また、第１液、第２液、または重合液から陽極体５１を引上げた後、陽極体５１を加熱することによって、導電性高分子層５４をより均一に素早く形成することができる。また、陽極体５１をγ−ブチロラクトンの沸点以上の温度で加熱することにより、導電性高分子層５４中にγ−ブチロラクトンが残存するのを抑制することができる。
【００７８】
以上のステップＳ１〜ステップＳ３の工程により、陽極体５１の表面に誘電体被膜５３および導電性高分子層５４がこの順に形成された、コンデンサ素子５０が作製される。
【００７９】
（コンデンサ素子を封止する工程）
次に、図４のステップＳ４において、コンデンサ素子５０を封止する。
【００８０】
具体的には、まず、カーボン層５５および銀ペイント層５６を形成する。カーボン層５５は、たとえば、コンデンサ素子５０をカーボン粒子を分散させた溶液に浸漬し、その後乾燥処理することによって形成することができる。また、銀ペイント層５６は、カーボン層５５が形成されたコンデンサ素子５０を銀粒子を含む溶液へ浸漬して乾燥処理することによって形成することができる。
【００８１】
次に、陽極端子５７を陽極リード５２の露出している一端に接続し、銀ペイント層５６上に接着層５８を形成して陰極端子５９の一端を接続する。そして、陽極端子５７および陰極端子５９の各他端が露出するように、コンデンサ素子５０を外装樹脂６０によって封止する。なお、陽極端子５７および陰極端子５９は、たとえば銅または銅合金などの金属で構成することができ、外装樹脂６０の素材としては、たとえばエポキシ樹脂を用いることができる。そして、露出している陽極端子５７および陰極端子５９を外装樹脂６０に沿うように折り曲げてエージング処理することにより、図５に示す固体電解コンデンサを作製することができる。
【００８２】
上記の実施の形態２の製造方法によれば、γ−ブチロラクトンおよびアルコールからなる混合溶媒を用いることによって、陽極体５１の凹部の奥にまで、酸化剤および前駆体モノマーを浸透させることができる。これは、混合溶媒中のアルコールが酸化剤を溶解させることができること、混合溶媒中のγ−ブチロラクトンが陽極体２１の表面でのアルコールの蒸散を抑制することができること、また、混合溶媒の粘度が十分に低いことに起因すると考えられる。
【００８３】
したがって、上記の混合溶媒を用いることにより、陽極体５１上に均一に導電性高分子層５４を形成することができるため、導電性高分子層５４の固体化率が向上し、もって、固体電解コンデンサの静電容量を向上させることができる。特に、混合溶媒中におけるγ−ブチロラクトンの混合率が２％以上９０％以下の場合に、固体化率を顕著に向上させることができる。また、固体電解コンデンサが大型の場合、たとえば、コンデンサ素子５０の大きさが縦×横×高さが２ｍｍ×２ｍｍ×１ｍｍ以上の場合、上記の混合溶媒を用いることによって、より顕著に固体化率を向上させることができ、もって、固体電解コンデンサの静電容量を向上させることができる。
【００８４】
なお、実施の形態２の固体電解コンデンサにおいても、誘電体被膜が形成された陽極体の電解液中での静電容量（Ｃ）と固体電解コンデンサの静電容量（Ｄ）を測定することによって、固体化率を算出することができる。
【００８５】
たとえば、完成品である固体電解コンデンサから固体化率を算出するには、固体電解コンデンサの静電容量（Ｄ）を測定した後、固体電解コンデンサを分解して誘電体被膜が形成された陽極体を取り出し、この陽極体の電解液中での静電容量を測定することにより、上記静電容量（Ｃ）を算出することができる。
【００８６】
また、固体電解コンデンサにおいて、導電性高分子層はポリチオフェンからなることが好ましい。この場合、導電性高分子層はより高い導電性を有することができる。また、ドーパントして、導電性高分子層中にｐ−トルエンスルホン酸イオンが含まれていることが好ましい。
【００８７】
以上、実施の形態１において、巻回型の固体電解コンデンサについて説明し、実施の形態２において、チップ型の固体電解コンデンサについて説明した。本発明に係る固体電解コンデンサの製造方法は、他の固体電解コンデンサ、たとえば、金属板を陽極体として用いる、積層型の固体電解コンデンサの製造方法にも適用することができる。
【実施例】
【００８８】
以下、実施例を挙げて本発明をより詳細に説明するが、本発明はこれらに限定されるものではない。
【００８９】
本実施例において、巻回型の固体電解コンデンサを作製した。以下に、固体電解コンデンサの具体的な製造方法について説明する。
【００９０】
（陽極体を準備する工程）
まず、アルミニウム箔にエッチング処理を行ってアルミニウム箔の表面を粗面化した後、該アルミニウム箔の表面に、化成処理によって誘電体被膜を形成した。化成処理は、アジピン酸アンモニウム溶液にアルミニウム箔を浸漬し、これに電圧を印加することによって行なった。そして、このアルミニウム箔を、縦×横が６ｍｍ×１２０ｍｍとなるように裁断して、陽極体を準備した。
【００９１】
（巻回体の作製）
次に、上記陽極体と同程度の面積のセパレータおよび陰極体を準備し、陽極体と陰極体とを、リードタブを巻き込みながら、セパレータを介して巻回した。次に、巻回体の外側表面の端部を巻止めテープで貼着して巻回体を作製した。陰極体としてアルミニウム箔を用い、リードタブの巻回体から突出する端部にはリード線を接続した。そして、作製された巻回体に対して、再度化成処理を行い、陽極体の切断された端部に誘電体被膜を形成した。
【００９２】
ここで、作製された巻回体を用いて、静電容量（Ａ）を測定した。具体的には、巻回体を電解液としてのアジピン酸アンモニウム水溶液に浸漬し、４端子測定用のＬＣＲメータを用いて、それぞれの巻回体の周波数１２０Ｈｚにおける静電容量（μＦ）を測定した。
【００９３】
（重合液の準備）
次に、前駆体モノマーとしての３，４−エチレンジオキシチオフェン、酸化剤としてのｐ−トルエンスルホン酸第二鉄、ならびにγ−ブチロラクトンおよびエチルアルコールからなる混合溶媒を含む重合液を準備した。具体的には、γ−ブチロラクトンの混合率が各々０、０．５、１、２、５、１０、２０、４０、６０、８０、９０および１００％となるように調製した各混合溶媒に、３，４−エチレンジオキシチオフェンおよびｐ−トルエンスルホン酸を添加して、混合溶媒の混合率の異なる重合液を各々準備した。なお、各重合液における３，４−エチレンジオキシチオフェンの濃度は２５重量％であり、ｐ−トルエンスルホン酸第二鉄の濃度は６０重量％となるように調製した。
【００９４】
（前駆体モノマーおよび酸化剤を含浸させる工程）
そして、作製した巻回体を、１０個ずつ、混合溶媒の混合率の異なる各重合液に３〜１０秒程度浸漬した。
【００９５】
（前駆体モノマーを重合させて導電性高分子層を形成する工程）
次に、重合液から巻回体を引き上げた後、巻回体を２１０℃で３分間加熱して、導電性高分子層を形成した。以上の工程により、図２に示すコンデンサ素子が作製された。
【００９６】
（コンデンサ素子を封止する工程）
最後に、コンデンサ素子を封止して、固体電解コンデンサを製造した。
【００９７】
具体的には、まず、リード線が有底ケースの開口する上面に位置するように、コンデンサ素子を有底ケースに収納し、リード線が貫通するように形成された封止部材であるゴムパッキングをコンデンサ素子の上方に配置して、コンデンサ素子を有底ケース内に封止した。そして、有底ケースの開口端近傍を、横絞り後にカール加工し、加工されたカール部分に座板を配置することによって、図１に示す固体電解コンデンサを製造した。
【００９８】
そして、製造された固体電解コンデンサの静電容量（Ｂ）を測定した。具体的には、４端子測定用のＬＣＲメータを用いて、それぞれの固体電解コンデンサの周波数１２０Ｈｚにおける静電容量（μＦ）を測定した。また、４端子測定用のＬＣＲメータを用いて、それぞれの固体電解コンデンサの周波数１００ｋＨｚにおけるＥＳＲ（ｍΩ）を測定した。以上の測定結果を表１に示す。
【００９９】
【表１】
0005764737.tif 000002
【０１００】
表１において、「混合溶媒におけるγ−ブチロラクトンの混合率（％）」は、混合溶媒中でのγ−ブチロラクトンの混合率（％）を示している。なお、混合率の異なる混合溶媒を用いて製造されたそれぞれの固体電解コンデンサ（ｎ＝１０）を試験体１〜１２として表記した。表１において、「静電容量（μＦ）」および「ＥＳＲ（ｍΩ）」は、各試験体の静電容量およびＥＳＲ、すなわち、固体電解コンデンサの容量およびＥＳＲを示している。
【０１０１】
また、表１の「固体化率（％）」は、測定された静電容量（Ｂ）、すなわち、各試験体である固体電解コンデンサの静電容量を、測定された静電容量（Ａ）、すなわち、各試験体の半製品である巻回体の静電容量で割った値の百分率を示している。静電容量（Ａ）は、巻回体を電解液に浸漬して測定するという測定方法からも明らかなように、誘電体被膜の表面全域に導電性高分子層を形成することができた場合の陽極体の静電容量を間接的に示している。したがって、実際に導電性高分子層が形成された固体電解コンデンサの静電容量（Ｂ）を、上記静電容量（Ａ）で割った値の百分率である固体化率は、誘電体被膜の表面全領域に対し、どの程度の広さの領域に導電性高分子層が形成されたかを示す指標となる。
【０１０２】
表１を参照し、試験体１〜１２の結果から、γ−ブチロラクトンとエチルアルコールの混合溶媒を用いることによって、導電性高分子層の固体化率を８３％以上にすることができ、高い静電容量を有する固体電解コンデンサを製造できることが分かった。
【０１０３】
また、混合溶媒におけるγ−ブチロラクトンの混合率を２％以上９０％以下にすることにより、導電性高分子層の固体化率を８８％以上とすることができ、顕著に静電容量の高い固体電解コンデンサが製造されていることが分かった。また、試験体２〜１１において、ＥＳＲは十分に低かった。
【０１０４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０５】
本発明は、固体電解コンデンサに利用することができ、特に、表面に微細な凹部が複数存在する陽極体を用いた固体電解コンデンサに好適に利用できる。
【符号の説明】
【０１０６】
１０，５０  コンデンサ素子、１１  有底ケース、１２  封止部材、１３  座板、１４Ａ，１４Ｂ  リード線、１５Ａ，１５Ｂ  リードタブ、２１，５１  陽極体、２２  陰極体、２３  セパレータ、２４  巻止めテープ、３１，５３  誘電体被膜、３２，５４  導電性高分子層、５２  陽極リード、５５  カーボン層、５６  銀ペイント層、５７  陽極端子、５８  接着層、５９  陰極端子、６０  外装樹脂。
【図１】
0005764737.tif 000003
【図２】
0005764737.tif 000004
【図３】
0005764737.tif 000005
【図４】
0005764737.tif 000006
【図５】
0005764737.tif 000007